(57)【要約】  下記式（１）で示される塩基性染料と、下記式（２）〜（３）で示される少なくとも１種の塩基性染料とを含有する塩基性染料組成物、並びにそれを用いた染色方法及び染色物を提供する。式（２）中、Ｒ１は（Ｃ１〜Ｃ３）アルキル基又はシアノ（Ｃ１〜Ｃ３）アルキル基を表す。式（３）中、Ｒ２は水素原子又は（Ｃ１〜Ｃ３）アルコキシ基を表す。式（１）〜（３）中、Ｘ−はＯＨ−、ＣＨ３ＳＯ４−、又はハロゲン化物イオンを表す。2019176923.tif 000012
2019176923.tif 000002
【特許請求の範囲】
【請求項１】
下記式（１）で示される塩基性染料と、
下記式（２）〜（３）で示される少なくとも１種の塩基性染料とを含有する青色塩基性染料組成物。
【化１】
2019176923.tif 000010
［式（２）中、Ｒ１は（Ｃ１〜Ｃ３）アルキル基又はシアノ（Ｃ１〜Ｃ３）アルキル基を表す。式（３）中、Ｒ２は水素原子又は（Ｃ１〜Ｃ３）アルコキシ基を表す。式（１）〜（３）中、Ｘ−はＯＨ−、ＣＨ３ＳＯ４−、又はハロゲン化物イオンを表す。］
【請求項２】
前記式（１）で示される塩基性染料の含有率が５０〜９５質量％であり、
前記式（２）〜（３）で示される塩基性染料の合計の含有率が５〜５０質量％である請求項１に記載の青色塩基性染料組成物。
【請求項３】
前記式（１）〜（３）において、Ｘ−がＢｒ−又はＣｌ−である請求項１又は２に記載の青色塩基性染料組成物。
【請求項４】
請求項１〜３のいずれか１項に記載の青色塩基性染料組成物と、
下記式（４）で示される塩基性染料を含有する黄色塩基性染料組成物、及び下記式（５）〜（６）で示される少なくとも１種の塩基性染料を含有する赤色塩基性染料組成物の少なくとも一方の組成物とを含有する塩基性染料組成物。
【化２】
2019176923.tif 000011
［式（４）中、Ｒ３は水素原子、（Ｃ１〜Ｃ３）アルキル基、又は（Ｃ１〜Ｃ３）アルコキシ基を表す。式（４）〜（６）中、Ｘ−はＯＨ−、ＣＨ３ＳＯ４−、又はハロゲン化物イオンを表す。］
【請求項５】
前記青色塩基性染料組成物の含有率が３０〜６０質量％であり、
前記黄色塩基性染料組成物の含有率が３５〜６０質量％であり、
前記赤色塩基性染料組成物の含有率が５〜２０質量％であり、
前記青色塩基性染料組成物中の前記式（１）で示される塩基性染料の含有率が６０〜８０質量％であり、
前記青色塩基性染料組成物中の前記式（２）〜（３）で示される塩基性染料の合計の含有率が２０〜４０質量％である請求項４に記載の塩基性染料組成物。
【請求項６】
前記式（４）〜（６）において、Ｘ−がＢｒ−又はＣｌ−である請求項４又は５に記載の塩基性染料組成物。
【請求項７】
請求項１〜３のいずれか１項に記載の青色塩基性染料組成物、又は請求項４〜６のいずれか１項に記載の塩基性染料組成物を用いて繊維材料を染色する工程を含む染色方法。
【請求項８】
前記繊維材料が、アクリル繊維、塩基性染料可染合成繊維（ＣＤＰ）、又はそれらの混紡物、交織物、若しくは交編物を含む請求項７に記載の染色方法。
【請求項９】
請求項１〜３のいずれか１項に記載の青色塩基性染料組成物、又は請求項４〜６のいずれか１項に記載の塩基性染料組成物により染色された、アクリル繊維、塩基性染料可染合成繊維（ＣＤＰ）、又はそれらの混紡物、交織物、若しくは交編物を含む染色物。
【発明の詳細な説明】
【技術分野】
【０００１】
本発明は、アクリル繊維又は塩基性染料可染合成繊維（Ｃａｔｉｏｎ  Ｄｙｅａｂｌｅ  Ｐｏｌｙｅｓｔｅｒ；ＣＤＰ）（以下、「ＣＤＰ繊維」とも称する。）の染色に適する塩基性染料組成物、並びにそれを用いた染色方法及び染色物に関する。
【背景技術】
【０００２】
塩基性染料を用いるアクリル繊維又はＣＤＰ繊維の染色においては、黄色、赤色、及び青色の三原色用染料を用い、それらを種々の割合で配合して染色することが知られている（例えば、特許文献１〜５参照）。【０００３】
三原色に使用される塩基性染料に関しては、各染料のビルドアップ性が優れていること、三原色の染着速度がほぼ等しく温度依存性が揃っていること、三原色の発色性及び諸堅牢度が優れることが必要とされている。【０００４】
ところで、近年、ファッション性や機能性としての吸湿発熱を重視し、アクリル繊維とＣＤＰ繊維との混紡、交織等が拡大している。【０００５】
従来の三原色に使用される塩基性染料は、アクリル繊維単独、又はＣＤＰ繊維単独では問題視されなかったが、アクリル繊維とＣＤＰ繊維との混紡、交織等において親和性が異なることで染着挙動が異なり、均一に染色できない問題が発生し、再現性不良が起こっている。そのため、均一染色でき、かつ、再現性に優れる三原色が強く望まれている。【０００６】
このような問題を解決するために様々な検討がなされているが、未だ満足な結果は得られていない（例えば、特許文献１参照）。
【先行技術文献】
【特許文献】
【０００７】
【特許文献１】特公昭５１−０１２７５４号公報
【特許文献２】米国特許第４６３８０５３号明細書
【特許文献３】特公平０３−０７４７０７号公報
【特許文献４】特公昭５７−０５４５９４号公報
【特許文献５】特公昭５５−０４３０２２号公報
【発明の概要】
【発明が解決しようとする課題】
【０００８】
本発明は、アクリル繊維、ＣＤＰ繊維、又はそれらの混紡物、交織物、若しくは交編物を均一に再現性良く、かつ、高堅牢度に染色できる塩基性染料組成物、並びにそれを用いた染色方法及び染色物を提供することを課題とする。
【課題を解決するための手段】
【０００９】
本発明者らは、上記課題を解決すべく鋭意検討した結果、特定の青色塩基性染料を含有し、任意に特定の赤色塩基性染料及び／又は特定の黄色塩基性染料を更に含有する塩基性染料組成物及びそれを用いる染色方法を見出し、本発明を完成させるに至った。【００１０】
すなわち、本発明は以下の１）〜９）に関する。
１）  下記式（１）で示される塩基性染料と、
下記式（２）〜（３）で示される少なくとも１種の塩基性染料とを含有する青色塩基性染料組成物。
【化１】
2019176923.tif 000003
［式（２）中、Ｒ１は（Ｃ１〜Ｃ３）アルキル基又はシアノ（Ｃ１〜Ｃ３）アルキル基を表す。式（３）中、Ｒ２は水素原子又は（Ｃ１〜Ｃ３）アルコキシ基を表す。式（１）〜（３）中、Ｘ−はＯＨ−、ＣＨ３ＳＯ４−、又はハロゲン化物イオンを表す。］【００１１】
２）  前記式（１）で示される塩基性染料の含有率が５０〜９５質量％であり、
前記式（２）〜（３）で示される塩基性染料の合計の含有率が５〜５０質量％である１）に記載の青色塩基性染料組成物。【００１２】
３）  前記式（１）〜（３）において、Ｘ−がＢｒ−又はＣｌ−である１）又は２）に記載の青色塩基性染料組成物。【００１３】
４）  １）〜３）のいずれか１項に記載の青色塩基性染料組成物と、
下記式（４）で示される塩基性染料を含有する黄色塩基性染料組成物、及び下記式（５）〜（６）で示される少なくとも１種の塩基性染料を含有する赤色塩基性染料組成物の少なくとも一方の組成物とを含有する塩基性染料組成物。
【化２】
2019176923.tif 000004
［式（４）中、Ｒ３は水素原子、（Ｃ１〜Ｃ３）アルキル基、又は（Ｃ１〜Ｃ３）アルコキシ基を表す。式（４）〜（６）中、Ｘ−はＯＨ−、ＣＨ３ＳＯ４−、又はハロゲン化物イオンを表す。］【００１４】
５）  前記青色塩基性染料組成物の含有率が３０〜６０質量％であり、
前記黄色塩基性染料組成物の含有率が３５〜６０質量％であり、
前記赤色塩基性染料組成物の含有率が５〜２０質量％であり、
前記青色塩基性染料組成物中の前記式（１）で示される塩基性染料の含有率が６０〜８０質量％であり、
前記青色塩基性染料組成物中の前記式（２）〜（３）で示される塩基性染料の合計の含有率が２０〜４０質量％である４）に記載の塩基性染料組成物。【００１５】
６）  前記式（４）〜（６）において、Ｘ−がＢｒ−又はＣｌ−である４）又は５）に記載の塩基性染料組成物。【００１６】
７）  １）〜３）のいずれか１項に記載の青色塩基性染料組成物、又は４）〜６）のいずれか１項に記載の塩基性染料組成物を用いて繊維材料を染色する工程を含む染色方法。【００１７】
８）  前記繊維材料が、アクリル繊維、塩基性染料可染合成繊維（ＣＤＰ）、又はそれらの混紡物、交織物、若しくは交編物を含む７）に記載の染色方法。【００１８】
９）  １）〜３）のいずれか１項に記載の青色塩基性染料組成物、又は４）〜６）のいずれか１項に記載の塩基性染料組成物により染色された、アクリル繊維、塩基性染料可染合成繊維（ＣＤＰ）、又はそれらの混紡物、交織物、若しくは交編物を含む染色物。
【発明の効果】
【００１９】
本発明によれば、アクリル繊維、ＣＤＰ繊維、又はそれらの混紡物、交織物、若しくは交編物を均一に再現性良く、かつ、高堅牢度に染色できる塩基性染料組成物、並びにそれを用いた染色方法及び染色物を提供することができる。
【発明を実施するための形態】
【００２０】
［青色塩基性染料組成物］
本実施形態に係る青色塩基性染料組成物（Ｂ）は、下記式（１）で示される塩基性染料と、下記式（２）〜（３）で示される少なくとも１種の塩基性染料とを含有する。
【００２１】
【化３】
2019176923.tif 000005
【００２２】
上記式（２）において、Ｒ１は、（Ｃ１〜Ｃ３）アルキル基又はシアノ（Ｃ１〜Ｃ３）アルキル基を表す。（Ｃ１〜Ｃ３）アルキル基としては、メチル基、エチル基、ｎ−プロピル基等が挙げられる。シアノ（Ｃ１〜Ｃ３）アルキル基としては、シアノメチル基、シアノエチル基、シアノプロピル基等が挙げられる。Ｒ１としては、メチル基又はシアノエチル基が好ましい。
【００２３】
上記式（３）において、Ｒ２は、水素原子又は（Ｃ１〜Ｃ３）アルコキシ基を表す。（Ｃ１〜Ｃ３）アルコキシ基としては、メトキシ基、エトキシ基、ｎ−プロポキシ基等が挙げられる。Ｒ２としては、水素原子又はエトキシ基が好ましい。
【００２４】
上記式（１）〜（３）において、Ｘ−は、ＯＨ−、ＣＨ３ＳＯ４−、又はハロゲン化物イオンを表し、好ましくはＢｒ−又はＣｌ−を表す。
【００２５】
上記式（１）で示される塩基性染料は、特許文献１等に記載されている。上記式（２）で示される塩基性染料は、特許文献２等に記載されており、例えば、Ｃ．Ｉ．ベーシックブルー１６２（式（２）におけるＲ１がシアノエチル基、Ｘ−がＣＨ３ＳＯ４−）及びＣ．Ｉ．ベーシックブルー５４（式（２）におけるＲ１がメチル基、Ｘ−がＣＨ３ＳＯ４−）が挙げられる。上記式（３）で示される塩基性染料は、特開平１０−３１８３号公報等に記載されている。上記式（３）で示される塩基性染料としては、例えば、Ｃ．Ｉ．ベーシックブルー３（式（３）におけるＲ２が水素原子、Ｘ−がＣｌ−）が挙げられる。上記式（１）〜（３）で示される塩基性染料は、商業的に入手可能である。
【００２６】
本実施形態に係る青色塩基性染料組成物（Ｂ）は、上記式（１）で示される塩基性染料と、上記式（２）〜（３）で示される少なくとも１種の塩基性染料とを含有するため、アクリル繊維及びＣＤＰ繊維への染着率を近似させることができ、これらの繊維の混紡物、交織物、又は交編物を含む染色物の染色性を視感的に均一なものとすることができる。
【００２７】
本実施形態に係る青色塩基性染料組成物（Ｂ）は、上記式（１）で示される塩基性染料の含有率が５０〜９５質量％であり、上記式（２）〜（３）で示される塩基性染料の合計の含有率が５〜５０質量％であることが好ましく、上記式（１）で示される塩基性染料の含有率が５０〜８０質量％であり、上記式（２）〜（３）で示される塩基性染料の合計の含有率が２０〜５０質量％であることがより好ましい。塩基性染料の含有率を上記範囲とすることにより、アクリル繊維及びＣＤＰ繊維への染着率をより近似させることができる傾向にある。
【００２８】
また、本実施形態に係る青色塩基性染料組成物（Ｂ）は、Ｃ．Ｉ．ベーシックブルー３５を含有していてもよい。Ｃ．Ｉ．ベーシックブルー３５の含有率は、所望の色調に応じて適宜調整され得る。
【００２９】
［塩基性染料組成物］
本実施形態に係る塩基性染料組成物は、上記の青色塩基性染料組成物（Ｂ）と、下記式（４）で示される塩基性染料を含有する黄色塩基性染料組成物（Ｙ）、及び下記式（５）〜（６）で示される少なくとも１種の塩基性染料を含有する赤色塩基性染料組成物（Ｒ）の少なくとも一方の組成物とを含有する。青色塩基性染料に加え、黄色塩基性染料及び／又は赤色塩基性染料を更に含有させることにより、所望の色調を有する塩基性染料組成物を得ることができる。青色塩基性染料組成物（Ｂ）、黄色塩基性染料組成物（Ｙ）、及び赤色塩基性染料組成物（Ｒ）の各々の含有率は、所望の色調に応じて適宜調整され得る。
【００３０】
【化４】
2019176923.tif 000006
【００３１】
上記式（４）において、Ｒ３は、水素原子、（Ｃ１〜Ｃ３）アルキル基、又は（Ｃ１〜Ｃ３）アルコキシ基を表す。（Ｃ１〜Ｃ３）アルキル基としては、メチル基、エチル基、ｎ−プロピル基等が挙げられる。（Ｃ１〜Ｃ３）アルコキシ基としては、メトキシ基、エトキシ基、ｎ−プロポキシ基等が挙げられる。Ｒ３としては、水素原子又はメトキシ基が好ましい。
【００３２】
上記式（４）〜（６）において、Ｘ−は、ＯＨ−、ＣＨ３ＳＯ４−、又はハロゲン化物イオンを表し、好ましくはＢｒ−又はＣｌ−を表す。
【００３３】
上記式（４）で示される塩基性染料は、特許文献５等に記載されており、例えば、Ｃ．Ｉ．ベーシックイエロー５１（式（４）におけるＲ３が水素原子、Ｘ−がＣＨ３ＳＯ４−）、Ｃ．Ｉ．ベーシックイエロー２９（式（４）におけるＲ３がメチル基、Ｘ−がＣｌ−）、及びＣ．Ｉ．ベーシックイエロー２８（式（４）におけるＲ３がメトキシ基、Ｘ−がＣＨ３ＳＯ４−）が挙げられる。上記式（５）で示される塩基性染料は、特許文献４等に記載されており、例えば、Ｃ．Ｉ．ベーシックレッド４６（式（５）におけるＸ−がＢｒ−）が挙げられる。上記式（６）で示される塩基性染料は、特許文献５等に記載されており、例えば、Ｃ．Ｉ．ベーシックレッド２９（式（６）におけるＸ−がＣｌ−）が挙げられる。上記式（４）〜（６）で示される塩基性染料は、商業的に入手可能である。
【００３４】
本実施形態に係る塩基性染料組成物は、黒色用塩基性染料組成物であってもよい。黒色用塩基性染料組成物は、青色塩基性染料組成物（Ｂ）の含有率が３０〜６０質量％であり、黄色塩基性染料組成物（Ｙ）の含有率が３５〜６０質量％であり、赤色塩基性染料組成物（Ｒ）の含有率が５〜２０質量％であることが好ましい。また、青色塩基性染料組成物（Ｂ）は、上記式（１）で示される塩基性染料の含有率が６０〜８０質量％であり、上記式（２）〜（３）で示される塩基性染料の合計の含有率が２０〜４０質量％であることが好ましく、上記式（１）で示される塩基性染料の含有率が７０〜８０質量％であり、上記式（２）〜（３）で示される塩基性染料の合計の含有率が２０〜３０質量％であることがより好ましい。各色の塩基性染料組成物の含有率を上記範囲とすることにより、アクリル繊維及びＣＤＰ繊維への染着率をより近似させることができる傾向にある。
【００３５】
なお、上述したとおり、青色塩基性染料組成物（Ｂ）は、Ｃ．Ｉ．ベーシックブルー３５を含有していてもよい。Ｃ．Ｉ．ベーシックブルー３５の含有率は、所望の色調に応じて適宜調整され得る。
【００３６】
［青色塩基性染料組成物及び塩基性染料組成物の調製方法等］
青色塩基性染料組成物及び塩基性染料組成物の調製において、各塩基性染料の配合方法は特に限定されない。例えば、それぞれの塩基性染料を別々に合成し、その後に配合する方法；合成時に生成した各塩基性染料を含有する染料液を混合し、その後に乾燥して組成物とする方法；染浴にそれぞれの染料を溶解し、染浴中で各組成物と同じ組成とする方法；等を採用することができる。その際に、各塩基性染料の混合割合は、所望の色調に応じて適宜決定される。
【００３７】
青色塩基性染料組成物及び塩基性染料組成物は、必要に応じて、公知の添加剤、例えば、濃度調整剤、分散剤、均染剤、沈殿防止剤、金属イオン封鎖剤、還元防止剤等を含有してもよい。
青色塩基性染料組成物及び塩基性染料組成物の形態は特に制限されず、例えば、粉末状、顆粒状、及び液体状であってよい。
【００３８】
青色塩基性染料組成物又は塩基性染料組成物を構成する各塩基性染料、及び必要に応じて上記の添加剤等を染浴、パディング浴、又は捺染糊に加え、染浴等を調製して染色する場合に、各塩基性染料、添加剤等を溶解する順序は任意の順序でよい。使用する各構成成分の使用量も公知の方法を参考にして決めればよい。
【００３９】
本実施形態に係る青色塩基性染料組成物及び塩基性染料組成物は、アクリル繊維又はＣＤＰ繊維を含む繊維材料の染色に有用であり、特に、アクリル繊維及びＣＤＰ繊維の混紡物、交織物、又は交編物を含む繊維材料の染色に好適である。混紡物、交織物、及び交編物におけるアクリル繊維及びＣＤＰ繊維の各々の割合は、所望の性質に応じて任意に調整され得る。更に、染色可能な繊維材料には、これらの繊維又は混合繊維と他の繊維（例えば、綿、レーヨン、ポリエステル繊維、アセテート繊維、羊毛、絹、ナイロン等のポリアミド繊維等）との混紡物、交織物、交編物等が挙げられる。
【００４０】
ＣＤＰ繊維としては、例えば、酸性改質ポリエステル繊維が挙げられる。酸性改質ポリエステル繊維は、例えば、ポリエステル繊維のイソフタル酸成分の一部にスルホイソフタル酸を用い、繊維分子中にスルホン酸基を導入して塩基性染料で染色できるように改質した繊維である。
【００４１】
本実施形態に係る青色塩基性染料組成物及び塩基性染料組成物によれば、均一に染色された染色物、例えば、アクリル繊維、ＣＤＰ繊維、又はそれらの混紡物、交織物、若しくは交編物を含む染色物を製造することができ、再現性にも優れている。更に、本実施形態に係る青色塩基性染料組成物及び塩基性染料組成物は、アクリル繊維、ＣＤＰ繊維、又はそれらの混紡物、交織物、若しくは交編物を高堅牢度に染色することができ、発色性にも優れている。
【００４２】
［青色塩基性染料組成物又は塩基性染料組成物を用いる染色方法］
本実施形態に係る染色方法は、上記青色塩基性染料組成物又は上記塩基性染料組成物を用いて繊維材料を染色する工程を含む。繊維材料としては、青色塩基性染料組成物又は塩基性染料組成物による染色が有用な上述の繊維材料を用いることができる。
【００４３】
青色塩基性染料組成物又は塩基性染料組成物を用いて繊維材料を染色する工程は、例えば、公知の下記のような方法に従って行うことができるが、これらに限定されるものではない。
染色工程では、例えば、所望の色相及び濃度に応じた青色塩基性染料組成物又は塩基性染料組成物を染浴に加え、酸性液調整剤を添加する。酸性液調整剤としては、例えば、ギ酸、酢酸、クエン酸、リンゴ酸等の有機酸及びその塩；塩酸、硫酸等の無機酸及びその塩；などが挙げられる。これらの酸性液調整剤は、１種類を単独で使用してもよく、２種類以上を併用してもよい。酸性液調製剤の使用量は適宜調整され、特に制限はない。
染色工程終了後、水洗又は湯洗の後、市販のソーピング剤を含むソーピング浴にて洗浄を行い、又はハイドロサルファイト、二酸化チオ尿素等を使用した還元洗浄を行い、染色を終了する。
【００４４】
青色塩基性染料組成物又は塩基性染料組成物の使用量は、通常、繊維材料の質量に対して０．０００５〜１５質量％程度とすることが好ましい。
【実施例】
【００４５】
以下、実施例により本発明を更に詳細に説明するが、本発明は、実施例のみに限定されるものではない。【００４６】
上記式（１）〜（７）で示される塩基性染料としては、以下の（ａ）〜（ｉ）の塩基性染料を用いた。Ｃ．Ｉ．ベーシックはカラーインデックスジェネリックネームである。塩基性染料の配合割合は表１に示す。なお、本文中「部」は、特別な記載がない限り質量部を表す。【００４７】
（ａ）式（１）におけるＸ−がＣｌ−である染料
（ｂ）Ｃ．Ｉ．ベーシックブルー１６２（式（２）の塩基性染料に相当）
（ｃ）Ｃ．Ｉ．ベーシックブルー５４（式（２）の塩基性染料に相当）
（ｄ）Ｃ．Ｉ．ベーシックブルー３（式（３）の塩基性染料に相当）
（ｅ）Ｃ．Ｉ．ベーシックイエロー５１（式（４）の塩基性染料に相当）
（ｆ）Ｃ．Ｉ．ベーシックイエロー２９（式（４）の塩基性染料に相当）
（ｇ）Ｃ．Ｉ．ベーシックイエロー２８（式（４）の塩基性染料に相当）
（ｈ）Ｃ．Ｉ．ベーシックレッド４６（式（５）の塩基性染料に相当）
（ｉ）Ｃ．Ｉ．ベーシックレッド２９（式（６）の塩基性染料に相当）【００４８】
［塩基性染料組成物の配合例］
下記表１に示す塩基性染料の組み合わせ及びそれらの使用量に従って、配合例１〜１８及び比較配合例１〜９の塩基性染料組成物を調製した。表１中の数値は、各塩基性染料の使用量（単位：部）を表す。【００４９】
【表１】
2019176923.tif 000007
【００５０】
［評価］
得られた各塩基性染料組成物を、染着分配性試験及び堅牢度試験により評価した。【００５１】
（染着分配性試験）
（１）手順
表１に示す配合例１〜１８及び比較配合例１〜９の各塩基性染料組成物及び酢酸１部に水を加えて全量６００部の染浴を調製した。この染浴にアクリルモスリン（三菱ケミカル（株）製、（株）色染社より入手）２５部及びＣＤＰニット（「カチオン可染型ポリエステルニットスムース（加工系）」、帝人（株）製、（株）色染社より入手）２５部の２種類の繊維材料を投入し、４０℃で１０分間処理した後、トップ温度１００℃又は１０５℃まで１℃／分の昇温スピードで加熱昇温した。各トップ温度で６０分間、繊維材料を染色した後、水洗した。次いで、市販のソーピング剤（カヤテクターＥ、日本化薬（株）製）２ｇ／Ｌ、ハイドロサルファイト２ｇ／Ｌ、苛性ソーダ１ｇ／Ｌを含む水溶液１０００部中で７０℃にて１５分間のソーピングをし、次いで水洗及び乾燥して染色物を得た。【００５２】
（２）判定方法
得られたアクリルモスリン及びＣＤＰニットの染色物のＣ．Ｉ．Ｅ．ＬＡＢ色空間における濃度（明度Ｌ＊）及び色相（ａ＊、ｂ＊）を、測色機カラーアイＣＥ７１００（マクベス社製）を使用して、Ｄ６５光源下で測定した。色差ΔＥは、Ｃ．Ｉ．Ｅ色差式を使用して求めた。アクリルモスリン染色物を基準としたＣＤＰニット染色物の相対濃度（アクリルモスリン染色物の濃度：１００）及び色差ΔＥを下記表２に示す。相対濃度は１００に近いほど優れており、色差ΔＥは０に近いほど優れる。【００５３】
【表２】
2019176923.tif 000008
【００５４】
（３）試験結果
表２に示されるように、配合例１〜１８のいずれの塩基性染料組成物を用いた場合であっても、濃度の差及び色相変化が極めて小さく、アクリルモスリン及びＣＤＰニットの染着分配性の差が小さかった。この結果から、配合例１〜１８の塩基性染料組成物は、アクリル繊維及びＣＤＰ繊維の混紡物、交織物、又は交編物を含む繊維材料を均一に染色することができることが示された。一方、比較配合例１〜９の塩基性染料組成物は、配合例１〜１８の塩基性染料組成物と比較して、アクリルモスリン及びＣＤＰニットの濃度の差が大きく、色差ΔＥも大きかった。【００５５】
なお、アクリルモスリン及びＣＤＰニットの混合比を変えても、配合例１〜１８の塩基性染料組成物を用いた場合の染着分配性は同様の結果となった（データは示さず）。この結果から、配合例１〜１８の塩基性染料組成物は、アクリル繊維及びＣＤＰ繊維の混合比に関わらず、それらの繊維の混紡物等を含む繊維材料を均一に染色できることが示された。【００５６】
（堅牢度試験）
（１）試験準備
表１に示す配合例１、４、５、８、１０〜１７の各塩基性染料組成物及び酢酸１部に水を加えて全量６００部の染浴を調製した。この染浴にアクリル繊維及びＣＤＰ繊維の交編物５０部を投入し、４０℃で１０分間処理した後、トップ温度１０５℃まで１℃／分の昇温スピードで加熱昇温した。トップ温度で６０分間、交編物を染色した後、水洗した。次いで、市販のソーピング剤（カヤテクターＥ、日本化薬（株）製）２ｇ／Ｌ、ハイドロサルファイト２ｇ／Ｌ、苛性ソーダ１ｇ／Ｌを含む水溶液１０００部中で７０℃にて１５分間のソーピングをし、次いで水洗及び乾燥して染色物を得た。【００５７】
（２）耐光（ＪＩＳ  Ｌ  ０８４３）
ＪＩＳ  Ｌ  ０８４３に準じて、キセノンアーク灯光に対する染色堅牢度を実施した。照射照度５０Ｗ／ｍ２（波長３００〜４００ｎｍ）、ＢＰＴ（ブラックバネル温度）６３℃、相対湿度５０％、照射露光量７１００ｋＪ／ｍ２の条件下で行った。評価判定は、同時に照射したブルースケールと同程度の変褪色を示した等級で表示した。５級が最も光に強く、１級が最も光に弱いことを示す。結果を下記表３に示す。【００５８】
（３）洗濯（ＪＩＳ  Ｌ  ０８４４）
ＪＩＳ  Ｌ  ０８４４に準じて、洗濯に対する堅牢度を実施した。染色物に添付白布としてアクリル及び綿を添付し、Ａ−２法（マルセル石鹸５ｇ／Ｌ、液量１００ｍＬ、５０℃、３０分間）にて処理した。評価判定は、添付白布の汚染度を汚染用グレースケールＪＩＳ  Ｌ  ０８０５に基づき等級で表示した。５級が最も良い結果を表し、１級が最も悪い結果を示す。結果を下記表３に示す。【００５９】
【表３】
2019176923.tif 000009
【００６０】
（４）結果
表３に示されるように、配合例１、４、５、８、１０〜１７の各塩基性染料組成物を用いて得られた染色物は、いずれも光に対する堅牢度試験の等級が「５」であり、耐光性に優れていることが示された。また、洗濯に対する堅牢度試験では、いずれの染色物も「５」又は「４−５」という高い等級を示し、洗濯による色落ちや色移りをしにくく、洗濯堅牢度にも優れていることが示された。
【国際調査報告】
2019176923.tif 000013
2019176923.tif 000014
2019176923.tif 000015
2019176923.tif 000016